(57)【特許請求の範囲】
【請求項１】
一般式（Ｉ）
【化１】
0003579727.tif 000027
（式中Ｒ１は炭素原子を１〜８個有するアルキル基を示し、ｎは０または１を示す）で表される化合物少なくとも一つからなる第一成分、
一般式（ＩＩ）
【化２】
0003579727.tif 000028
（式中Ｒ２およびＲ３は、それぞれ独立して炭素原子を１〜８個有するアルキル基を示し、ＬはＦまたはＨを示し、Ｑは−ＣＨ２ＣＨ２−または単結合を示す）で表される化合物少なくとも一つからなる第二成分、
下記の一般式（ＩＩＩ）〜（Ｖ）のいずれかで表される化合物の群から選ばれた少なくとも一つの化合物からなる第三成分、および、下記の一般式（ＶＩ）または（ＶＩＩ）で表される化合物の群から選ばれた少なくとも一つの化合物からなる第四成分を含有することを特徴とする液晶組成物。
【化３】
0003579727.tif 000029
（ＩＩＩ）式中、Ｒ４は炭素原子を１〜８個有するアルキル基を示し、これらの基中に存在する１個のＣＨ２基は酸素原子または−ＣＨ＝ＣＨ−基により置き換えられてもよく、ｍは０または１を示し、Ａ１はトランス−１，４−シクロヘキシレン、１，４−フェニレンまたはトランス−１，３−ジオキサン−２，５−ジイルを示し、Ｚ１は−ＣＯＯ−または単結合を示し、ＸはＦまたはＨを示す。ただしＺ１が−ＣＯＯ−のとき、ＸはＨであることを条件とする。
（ＩＶ）式中、Ｒ５は炭素原子を１〜８個有するアルキル基を示し、ｐは０または１を示し、Ａ２はトランス−１，４−シクロヘキシレン、１，４−フェニレンまたはピリミジン−２，５−ジイルを示し、Ａ３はトランス−１，４−シクロヘキシレンまたは１，４−フェニレンを示し、Ｚ２は−ＣＨ２ＣＨ２−、−ＣＨ＝ＣＨ−または単結合を示し、Ｚ３は−ＣＯＯ−または単結合を示し、ＴはＦまたはＨを示し、ＳはＦまたはＣｌを示す。
（Ｖ）式中、Ｒ６は炭素原子を１〜８個有するアルキル基を示し、ｑは０または１を示し、Ａ４はトランス−１，４−シクロヘキシレンまたは１，４−フェニレンを示し、Ｚ４は−ＣＨ２ＣＨ２−、−ＣＨ＝ＣＨ−または単結合を示し、Ｚ５は−ＣＨ２ＣＨ２−または単結合を示し、ＳはＦまたはＣｌを示す。
【化４】
0003579727.tif 000030
（ＶＩ）式中、Ｒ７は炭素原子を１〜８個有するアルキル基を示し、Ｒ８は炭素原子を１〜８個有するアルキル基、アルコキシ基または炭素原子を２〜８個有するアルコキシメチル基を示し、ｒは０または１を示し、Ａ５はトランス−１，４−シクロヘキシレン、１，４−フェニレンまたはピリミジン−２，５−ジイルを示し、Ａ６およびＡ７は、それぞれ独立してトランス−１，４−シクロヘキシレンまたは１，４−フェニレンを示し、Ｚ６は−ＣＯＯ−または単結合を示す。
（ＶＩＩ）式中、Ｒ９は炭素原子を１〜８個有するアルキル基を示し、Ｒ１０は炭素原子を１〜８個有するアルキル基またはアルコキシ基を示す。
【請求項２】
第二成分が一般式（ＩＩａ）または一般式（ＩＩｂ）
【化５】
0003579727.tif 000031
（式中、Ｒ１１およびＲ１２は、それぞれ独立して炭素原子を１〜８個有するアルキル基を示す）で表される化合物の群から選ばれた少なくとも１つの化合物である請求項１に記載の液晶組成物。
【請求項３】
請求項１または請求項２において、一般式（ＩＩＩ）で表される化合物が、下記の一般式（ＩＩＩＡ）
【化６】
0003579727.tif 000032
（式中、Ｒ１３は炭素原子を１〜８個有するアルキル基を示し、ＸはＦまたはＨを示す。）で表される化合物の群から選ばれた少なくとも１つの化合物である液晶組成物。
【請求項４】
請求項１ないし請求項３のいずれか一項において、一般式（ＶＩ）で表される化合物が下記の一般式（ＶＩＡ）
【化７】
0003579727.tif 000033
（式中Ｒ１４は炭素原子を１〜８個有するアルキル基を示し、Ｒ１５は炭素原子を１〜８個有するアルキル基、アルコキシ基または炭素原子を２〜８個有するアルコキシメチル基を示し、ｖおよびｗはそれぞれ独立して０または１を示す。ただし、ｖまたはｗのどちらか一方が０である場合、他方は１であることを条件とする）で表される化合物の群から選ばれた少なくとも１つ化合物である液晶組成物。
【請求項５】
請求項１または請求項２において、第一成分、第二成分、第三成分および第四成分の混合割合が各成分の合計重量のそれぞれ、３−５０％、３−３５％、１０−６０％および１０−６０％である液晶組成物。
【請求項６】
請求項１または請求項２において、第一成分、第二成分、第三成分および第四成分の混合割合が各成分の合計重量のそれぞれ、５−３０％、５−２５％、１５−４０％および２０−５０％である液晶組成物。
【請求項７】
請求項１ないし請求項６のいずれか一項に記載の液晶組成物を含有することを特徴とする電気光学表示素子。
【発明の詳細な説明】
【０００１】
【産業上の利用分野】
本発明は液晶表示用の液晶組成物に関するものであり、さらに詳しくはＴＮ（ツイステッドネマティック）方式あるいはＳＴＮ（ス−パ−ツイステッドネマティック）方式を用いた表示素子に使用される液晶組成物とそれを用いた液晶表示素子に関するものである。
【０００２】
【従来の技術】
現在、液晶を利用した表示素子は時計および電卓などに広く利用されている。これらの液晶表示素子は、液晶物質の光学異方性及び誘電率異方性を利用したものである。液晶相にはネマティック液晶相、スメクティック液晶相、コレステリック液晶相があり、その中でもネマティック液晶相を利用したものが最も広く実用化されている。また、液晶表示に応用されている表示方式としては、ＴＮ（ツイステッドネマティック）方式、ＳＴＮ（ス−パ−ツイステッドネマティック）方式、ＤＳ（動的散乱）方式、ゲスト−ホスト方式、ＥＣＢ（電界制御複屈折）方式等があげられる。
【０００３】
現在までに研究段階のものを含め多くの液晶性化合物が現れたが、現在のところ単一の液晶物質として表示素子に封入され使用されている物質は存在しない。なぜならば表示素子材料として期待される液晶物質は、表示素子として最も使用される頻度の高い室温を中心とする、なるべく広い温度範囲で液晶相を示すものが望ましく、使用される環境因子に対して十分安定であり、また表示素子を駆動させるのに十分な物理的性質を持つものでなくてはならないが、単体としてこれらの条件を満たすものが見いだされていないためである。
そこで現在では数種の液晶物質、またはさらに非液晶物質を混合して要求されるような特徴をもつ組成物を調製し、表示用材料として実用に供している。
これらの液晶組成物は使用される環境下に通常存在する水分、光、熱、空気等に対して、また電界および磁界に対して化学的に安定であり、さらには混合される液晶化合物同志が互いに使用する環境内で化学的に安定であることが、要求されている。
【０００４】
また液晶組成物は、表示方式や素子の用途に応じて、適度な光学異方性、誘電率異方性、粘度および中間相温度範囲をもたねばならない。
現在最も一般的に用いられている表示方式として、ねじれ角が９０度である液晶セルの旋光性を用いたＴＮ（ツイストネマティック）方式やねじれ角が１８０〜２７０度に設定された液晶セルの複屈折性を用いたＳＴＮ（ス−パ−ツイステッドネマティック）方式があげられる。これらの方式を利用した液晶表示素子において近年特に重要な課題として、
▲１▼低電圧駆動および低消費電力駆動、
▲２▼電気光学特性の温度依存性の改善、
▲３▼高速応答等
があげられている。これらの問題を解決するために液晶材料に要求される主な特性としては、しきい値電圧、屈折率異方性および粘度等があげられる。しきい値電圧を低減させることにより、低電圧駆動、低消費電力が可能になり、しきい値電圧の温度依存性を低減させることにより、使用温度範囲におけるコントラスト不足およびクロスト−クといった表示不良を低減させることが出来る。
【０００５】
また、表示素子においては、表示方式等によってセルに充填される液晶材料の屈折率異方性（Δｎ）とセル厚（ｄμｍ）との積Δｎ・ｄをある一定の値に設定する必要がある。この場合、Δｎの大きな液晶材料を用いればｄの値を小さくすることが出来る。
表示素子の応答時間（τ）は液晶材料の粘度（η）に比例しかつセル厚（ｄ）の二乗に比例するため、ｄおよびηの値が小さければτは著しく低下し高速応答が可能になる。以上のようなことから、低減されたしきい値電圧やその温度依存性、適度に高い屈折率異方性および低い粘度を有する液晶組成物が強く望まれている。
【０００６】
【発明が解決しようとする課題】
本発明の目的は、液晶表示素子に求められている低電圧駆動、および駆動電圧の温度依存性を改善しうる液晶材料を提供することにある。また、本発明の別の目的は、適度に高い屈折率異方性および低い粘度を有する液晶組成物を提供することにある。
【０００７】
【課題を解決するための手段】
本発明は、一般式（Ｉ）
【化８】
0003579727.tif 000002
（式中、Ｒ１は炭素原子を１〜８個有するアルキル基を示し、ｎは０または１を示す。）で表される化合物群から選ばれた少なくとも１つの化合物からなる第一成分、一般式（ＩＩ）
【化９】
0003579727.tif 000003
【０００８】
（式中、Ｒ２およびＲ３は、それぞれ独立して炭素原子を１〜８個有するアルキル基を示し、ＬはＦまたはＨを示し、Ｑは−ＣＨ２ＣＨ２−または単結合を示す）で表される化合物群から選ばれた少なくとも１つの化合物からなる第二成分、
下記の一般式（ＩＩＩ）〜（Ｖ）のいずれかにより表される化合物の群から選ばれた少なくとも一つの化合物からなる第三成分、および後記の一般式（ＶＩ）または一般式（ＶＩＩ）により表される化合物の群から選ばれた少なくとも一つの化合物からなる第四成分を含有することを特徴とする液晶組成物である。
【０００９】
【化１０】
0003579727.tif 000004
（ＩＩＩ）式中、Ｒ４は炭素原子を１〜８個有するアルキル基を示し、これらの基中に存在する１個のＣＨ２基は酸素原子または−ＣＨ＝ＣＨ−基により置き換えられていてもよく、ｍは０または１を示し、Ａ１はトランス−１，４−シクロヘキシレン，１，４−フェニレンまたはトランス−１，３−ジオキサン−２，５−ジイルを示し、Ｚ１は−ＣＯＯ−または単結合を示し、ＸはＦまたはＨを示す。ただしＺ１が−ＣＯＯ−のとき、ＸはＨであることを条件とする。
（ＩＶ）式中、Ｒ５は炭素原子を１〜８個有するアルキル基を示し、ｐは０または１を示し、Ａ２はトランス−１，４−シクロヘキシレン、１，４−フェニレンまたはピリミジン−２，５−ジイルを示し、Ａ３はトランス−１，４−シクロヘキシレンまたは１，４−フェニレンを示し、Ｚ２は−ＣＨ２ＣＨ２−、−ＣＨ＝ＣＨ−または単結合を示し、Ｚ３は−ＣＯＯ−または単結合を示し、ＴはＦまたはＨを示し、ＳはＦまたはＣｌを示す。
（Ｖ）式中、Ｒ６は炭素原子を１〜８個有するアルキル基を示し、ｑは０または１を示し、Ａ４はトランス−１，４−シクロヘキシレンまたは１，４−フェニレンを示し、Ｚ４は−ＣＨ２ＣＨ２−、−ＣＨ＝ＣＨ−または単結合を示し、Ｚ５は−ＣＨ２ＣＨ２−または単結合を示し、ＳはＦまたはＣｌを示す。
【００１０】
【化１１】
0003579727.tif 000005
（ＶＩ）式中、Ｒ７は炭素原子を１〜８個有するアルキル基を示し、Ｒ８は炭素原子を１〜８個有するアルキル基、アルコキシ基または炭素原子を２〜８個有するアルコキシメチル基を示し、ｒは０または１を示し、Ａ５はトランス−１，４−シクロヘキシレン、１，４−フェニレンまたはピリミジン−２，５−ジイルを示し、Ａ６およびＡ７は、それぞれ独立してトランス−１，４−シクロヘキシレンまたは１，４−フェニレンを示し、Ｚ６は−ＣＯＯ−または単結合を示す。
（ＶＩＩ）式中、Ｒ９は炭素原子を１〜８個有するアルキル基を示し、Ｒ１０は炭素原子を１〜８個有するアルキル基またはアルコキシ基を示す。
【００１１】
本発明の液晶組成物において、第三成分の化合物として前記の式（ＩＩＩ）でＡ１がトランス−１，３−ジオキサン−２，５−ジイルである化合物、または式（ＩＶ）でＡ２がピリミジン−２，５−ジイルである化合物を用いる場合、Ａ１またはＡ２が後記の式で示される向きを有する基である化合物が好ましく用いられる。
【化１２】
0003579727.tif 000006
また、第四成分として前記の式（ＶＩ）においてＡ５がピリミジン−２，５−ジイルである化合物を用いる場合、Ａ５が前記の式で示される向きを有する基である化合物が好ましく用いられる。
【００１２】
本発明の液晶組成物の第１成分として好ましい化合物として、以下の式（Ｉａ）および式（Ｉｂ）により表される化合物があげられる。
【化１３】
0003579727.tif 000007
式中のＲ１は炭素原子を１〜８個有するアルキル基を示す。これらの化合物は、得られる液晶混合物のしきい値電圧およびその温度依存性の低減に特に有効である。本発明の液晶組成物において第一成分の好ましい混合割合は第一ないし第四の成分の合計重量の３〜５０ｗｔ％であり、特に好ましい混合割合は５〜３０ｗｔ％である。第一成分の混合割合が３％未満では、しきい値電圧の低下が不十分であったり、しきい値電圧の温度依存性の改善が不十分であったりして、発明の課題が解決できないことが生じるので好ましくない。
第一成分の混合割合が５０％を越えると、得られる液晶組成物の粘度が過大になるので好ましくない。
【００１３】
本発明の液晶組成物の第二成分として好ましい化合物としては、以下の一般式（ＩＩａ）および（ＩＩｂ）により表される化合物をあげることができる。
【化１４】
0003579727.tif 000008
【００１４】
これらの式において、Ｒ１１およびＲ１２は、それぞれ独立して炭素原子１〜８個を有するアルキル基を示す。これらの化合物は、得られる液晶組成物の透明点の上昇、屈折率異方性の増大および粘度の低減に特に有効である。
本発明の液晶組成物において第二成分の好ましい混合割合は第一ないし第四の成分の合計重量の３〜３５％であり、特に好ましい混合割合は５〜２５％の範囲である。第二成分の混合割合が３％未満では、屈折率異方性が十分に大きくならなかったり、粘度が十分に低下しなかったりするので好ましくない。また、第二成分の混合割合が３５％を越えると、しきい値電圧が上昇するので好ましくない。
【００１５】
本発明の第三成分の中、一般式（ＩＩＩ）の化合物として好ましい物は、下記の式（ＩＩＩａ）〜（ＩＩＩｈ）で表される。
【化１５】
0003579727.tif 000009
【００１６】
これらの式において、Ｒは炭素原子を１〜８個有するアルキル基を示す。ただし、式（ＩＩＩｃ）においてはＲは水素でもよい。
第三成分の一般式（ＩＶ）で表される化合物の中で好ましい化合物としては、下記の式（ＩＶａ）〜（ＩＶｏ）で表される化合物をあげることができる。
【００１７】
【化１６】
0003579727.tif 000010
【００１８】
【化１７】
0003579727.tif 000011
これらの式において、Ｒは炭素原子を１〜８個有するアルキル基を示す。
【００１９】
第三成分の一般式（Ｖ）で表される化合物の中で、好ましい化合物としては、以下の式（Ｖａ）〜（Ｖｆ）で表される化合物をあげることができる。
【化１８】
0003579727.tif 000012
【００２０】
これらの式において、Ｒは炭素原子を１〜８個有するアルキル基を示す。
これらの一般式（ＩＩＩ）、（ＩＶ）または（Ｖ）で表される第三成分の化合物は、いずれも比較的大きな正の誘電率異方性をもち、主としてしきい値電圧の調整に有効に用いられる。本発明の液晶組成物において、これらの第三成分に属する一般式（ＩＩＩ）、（ＩＶ）および（Ｖ）の化合物の好ましい混合割合は第一ないし第四の成分の合計重量の１０〜６０％であり、特に好ましい混合割合は１５〜４０％である。第三成分の混合割合が１０％未満では、得られる組成物のしきい値電圧が十分に低下しないので好ましくない。また、混合割合が６０％を越えると、得られる組成物の粘度が過大になるので好ましくない。
【００２１】
第四成分の一般式（ＶＩ）で表される化合物の中で好ましい物として、一般式（ＶＩＡ）で表される化合物をあげることができる。
【化１９】
0003579727.tif 000013
（ＶＩＡ）式中、Ｒ１４は炭素原子を１〜８個有するアルキル基を示し、Ｒ１５は炭素原子を１〜８個有するアルキル基、アルコキシ基または炭素原子を２〜８個有するアルコキシメチル基を示し、ｖおよびｗはそれぞれ独立して０または１を示す。ただし、ｖまたはｗのどちらか一方が０である場合、他方は１であることを条件とする
さらに、一般式（ＶＩ）または一般式（ＶＩＩ）で表される化合物の中で好ましい化合物としては、それぞれ以下の式（ＶＩａ）〜（ＶＩｈ）で表される化合物および式（ＶＩＩａ）で表される化合物をあげることができる。
【００２２】
【化２０】
0003579727.tif 000014
【００２３】
これらの式において、Ｒは炭素原子を１〜８個有するアルキル基を示し、Ｒ’は炭素原子を１〜８個有するアルキル基またはアルコキシ基を示す。これらの第四成分に属する化合物は負あるいは小さい正の誘電率異方性をもち、主として透明点、屈折率異方性および粘度の調整に用いられる。
本発明の液晶組成物において、一般式（ＶＩ）および一般式（ＶＩＩ）の化合物の好ましい混合割合は第一ないし第四の成分の合計重量の１０〜６０ｗｔ％、特に好ましい混合割合は２０〜５０ｗｔ％である。
第四成分の混合割合が１０％未満では、得られる組成物の粘度が過大になるので好ましくない。また、混合割合が６０％を越えると組成物のしきい値電圧が上昇するので好ましくない。
【００２４】
すなわち、本発明の好ましい態様として以下の各項をあげることができる。
（１）前記した一般式（Ｉａ）または（Ｉｂ）で表される化合物からなる第一成分、一般式（ＩＩａ）または（ＩＩｂ）で表される化合物からなる第二成分、一般式（ＩＩＩａ）ないし（ＩＩＩｈ）、（ＩＶａ）ないし（ＩＶｏ）または（Ｖａ）ないし（Ｖｇ）で表される化合物からなる第三成分、および一般式（ＶＩａ）ないし（ＶＩｈ）または（ＶＩＩａ）で表される化合物からなる第四成分を含有することを特徴とする液晶組成物。
（２）前項において、第一、第二、第三および第四の各成分の混合割合が各成分の合計重量のそれぞれ、３〜５０％、３〜３５％、１０〜６０％および１０〜６０％である液晶組成物。
（３）前記第一項において、第一、第二、第三および第四の各成分の混合割合が各成分の合計重量のそれぞれ、５〜３０％、５〜２５％、１５〜４０％および２０〜５０％である液晶組成物。
また、本発明の別の態様は、
（４）前記の（１）ないし（３）項のいずれかに記載される液晶組成物を利用した液晶表示素子、
である。
【００２５】
本発明において式（Ｉ）〜式（ＶＩＩ）で示される各化合物は既知であるか、または文献に記載されている標準的方法にもとづいて製造されるものであることから、当業者が従来技術から容易に誘導できる方法により製造することができる。
例えば、（Ｉａ）式の化合物と（Ｉｂ）式の化合物はそれぞれ特開昭６０−１８４０６０および特開昭６１−３３５１９に、（ＩＩ）式の化合物は特開昭６３−１５２３３４に開示されている。また、（ＩＩＩａ）式の化合物は特開昭５８−１０５５２および特開昭５９−１５２３６２に開示されており、（ＶＩａ）式の化合物は特開昭５９−７０６２４および特開昭６０−１６９４０に、（ＶＩｂ）式の化合物は特開昭５８−１６７５３５に、（ＶＩｅ）式の化合物は特開昭５７−１６５３２８にそれぞれ開示されている。
【００２６】
本発明の液晶組成物は、それ自体慣用な方法で調製される。すなわち、一般に的な方法である、種々の成分をその透明点より高い温度で互いに溶解させる方法がとられる。
また、本発明の液晶材料は、適当な添加物を添加することによって意図する用途に応じた改良を加えて、その用途に最適化することができる。このような添加物は当業者にはよく知られており、文献にも詳細な記載がみられる。通常、しばしば使用される添加物としては、液晶にらせん構造を誘起してねじれ角を必要な値に調整し、逆ねじれ（リバースツイスト）を防ぐためのカイラルドープ剤などがある。
【００２７】
また、本発明の液晶組成物には、メロシアニン系、スチリル系、アゾ系、アゾメチン系、アゾキシ系、キノフタロン系、アントラキノン系、およびテトラジン系等の二色性色素を添加して、これをゲストホスト（ＧＨ）モ−ド用の液晶材料として使用することもできる。あるいは、ネマチック液晶をマイクロカプセル化して作製したＮＣＡＰや、液晶中に三次元網目状高分子を作製したポリマーネットワーク液晶表示素子（ＰＮＬＣＤ）に代表されるポリマー分散型液晶表示素子（ＰＤＬＣＤ）用の液晶材料としても使用できる。その他、電界制御複屈折（ＥＣＢ）モードや動的散乱（ＤＳ）モード用の液晶組成物としても使用できる。
【００２８】
【実施例】
次の実施例および比較例は本発明を限定するものではなく、発明をより具体的に説明することを目的とするものである。尚、実施例中において輝度が１０％に達したときの電圧をしきい値電圧としＶ１０で示す。また、しきい値電圧の温度依存性を示すパラメーターδを次式で定義する（ただし、輝度の測定はセルの法線方向で行う）。
【００２９】
【数１】
0003579727.tif 000015
【００３０】
比較例１
市販液晶ＺＬＩ−１１３２は、透明点：７２．４℃、２０℃における粘度：２７．０ｍＰａ．ｓ、２５℃における屈折率異方性：０．１３７、およびしきい値電圧：１．７８Ｖ、δ＝０．５８（％／℃）を示す。
実施例１
以下の組成からなる液晶組成物を調製した。
【００３１】
【化２１】
0003579727.tif 000016
この組成物は透明点：７３．８℃、２０℃における粘度：１８．３ｍＰａ．ｓ、を示し、２５℃において屈折率異方性：０．１３９、およびしきい値電圧：１．５３Ｖを示した。また、しきい値電圧の温度依存性はδ＝０．３３（％／℃）であった。ここで、実施例１の液晶組成物は比較例１の液晶組成物に比べて屈折率異方性はわずかに増大しているにすぎないが、粘度、しきい値電圧およびδは大幅に低減されており、表示装置用液晶組成物として優れた性質を示していることが判る。
【００３２】
実施例２
以下の組成の液晶組成物を調製した。
【化２２】
0003579727.tif 000017
この液晶組成物は透明点：９０．７℃、２０℃における粘度：２３．２ｍＰａ．ｓ、２５℃における屈折率異方性：０．１３６、およびしきい値電圧：１．５０Ｖ、を示し、δ＝０．２６（％／℃）であった。
【００３３】
実施例３
以下の組成の液晶組成物を調製した。
【化２３】
0003579727.tif 000018
【００３４】
【化２４】
0003579727.tif 000019
この液晶組成物は透明点：９０．０℃、２０℃における粘度：２４．４ｍＰａ．ｓ、２５℃における屈折率異方性：０．１４７、およびしきい値電圧：１．６８Ｖ、δ＝０．２２（％／℃）を示した。
【００３５】
実施例４
以下の組成の液晶組成物を調製した。
【化２５】
0003579727.tif 000020
この液晶組成物は透明点：７３．５℃、２０℃における粘度：２５．４ｍＰａ．ｓ、２５℃における屈折率異方性：０．１６６、およびしきい値電圧：１．４９Ｖ、δ＝０．３８（％／℃）を示した。
【００３６】
実施例５
以下の化合物からなる液晶組成物を調製した。
【化２６】
0003579727.tif 000021
【００３７】
【化２７】
0003579727.tif 000022
この液晶組成物は透明点：７３．４℃、２０℃における粘度：２８．０ｍＰａ．ｓ、２５℃における屈折率異方性：０．１５１、およびしきい値電圧：１．３３Ｖをそれぞれ示した。また、しきい値電圧の温度依存性はδ＝０．３２（％／℃）であった。
【００３８】
実施例６
以下の化合物からなる液晶組成物を調製した。
【化２８】
0003579727.tif 000023
【００３９】
【化２９】
0003579727.tif 000024
この液晶組成物は透明点：８０．９℃、２０℃における粘度：２３．１ｍＰａ．ｓ、２５℃における屈折率異方性：０．１４０、およびしきい値電圧：１．４６Ｖをそれぞれ示した。
【００４０】
実施例７
以下の化合物からなる液晶組成物を調製した。
【化３０】
0003579727.tif 000025
【００４１】
【化３１】
0003579727.tif 000026
この液晶組成物は透明点：７７．８℃、２０℃における粘度：２６．２ｍＰａ．ｓ、２５℃における屈折率異方性：０．１７０、およびしきい値電圧：１．５１Ｖを示した。
【００４２】
【発明の効果】
比較例および実施例から明らかなように、本発明の液晶組成物はしきい値電圧およびその温度依存性が低減されており、かつ適度に高い屈折率異方性および低い粘度を有するため、これを使用することによって低電圧駆動、温度依存性の改善および高速応答等の要求を満たした液晶表示素子を可能にする。